(57)【要約】【課題】  高い抗菌作用を有し、その抗菌作用が長期にわたって持続する、安全性に優れる抗菌性の繊維シートの提供。【解決手段】  繊維シートを形成するポリオレフィン繊維中に含有させた無機系抗菌剤微粒子が、無機系抗菌剤微粒子の体積の１／１００以上で繊維シート面積１．０×１０-2ｍｍ2当たり１箇所以上の割合でポリオレフィン繊維表面に露出しているか、または０．０１μｍ2以上の面積で繊維シート面積１．０×１０-2ｍｍ2当たり１箇所以上の割合でポリオレフィン繊維表面に露出している繊維シート。【選択図】      なし【特許請求の範囲】
【請求項１】
無機系抗菌剤微粒子を含有するポリオレフィン系樹脂組成物よりなるポリオレフィン繊維から形成された繊維シートであって、無機系抗菌剤微粒子の体積の１／１００以上がポリオレフィン繊維の表面に露出している箇所を、繊維シート面積１．０×１０-2ｍｍ2当たり１箇所以上の割合で有することを特徴とする繊維シート。
【請求項２】
無機系抗菌剤微粒子を含有するポリオレフィン系樹脂組成物よりなるポリオレフィン繊維から形成された繊維シートであって、無機系抗菌剤微粒子が、０．０１μｍ2以上の面積でポリオレフィン繊維の表面に露出している箇所が、繊維シート面積１．０×１０-2ｍｍ2当たり１箇所以上存在することを特徴とする繊維シート。
【請求項３】
無機系抗菌剤微粒子の平均粒径が０．０１〜１０μｍである請求項１または２に記載の繊維シート。
【請求項４】
ポリオレフィン系樹脂組成物よりなるポリオレフィン繊維の平均繊維径が０．５〜１５μｍである請求項１〜３のいずれか１項に記載の繊維シート。
【請求項５】
ポリオレフィン繊維が、無機系抗菌剤微粒子を含有するポリオレフィン系樹脂（Ａ）と無機系抗菌剤微粒子を含有しないポリオレフィン系樹脂（Ｂ）を混合したポリオレフィン系樹脂組成物であって且つポリオレフィン系樹脂（Ａ）のメルトフローレート（ＭＦＲA）（ｇ／１０分）とポリオレフィン系樹脂（Ｂ）のメルトフローレート（ＭＦＲB）（ｇ／１０分）の差の絶対値が下記の数式（１）を満足するポリオレフィン系樹脂組成物から形成されている請求項１〜４のいずれか１項に記載の繊維シート。
０≦｜ＭＦＲA−ＭＦＲB｜≦６００        （１）
［但し、ＭＦＲAおよびＭＦＲBは、いずれも、ＪＩＳ  Ｋ  ７２１０に従って、温度２３０℃、荷重２．１６ｋｇ、測定時間１０分の条件下に測定したときのメルトフローレート（単位：ｇ／１０分）である。］
【請求項６】
無機系抗菌剤微粒子を含有するポリオレフィン系樹脂組成物を用いてメルトブロー法によって製造した不織布である請求項１〜５のいずれか１項に記載の繊維シート。
【請求項７】
請求項１〜６のいずれか１項に記載の繊維シートを用いたフィルタ。
【発明の詳細な説明】
【技術分野】
【０００１】
本発明は、無機系抗菌剤微粒子を含有するポリオレフィン系樹脂組成物よりなるポリオレフィン繊維から形成した抗菌性の繊維シートおよび当該繊維シートを用いたフィルタに関する。より詳細には、本発明は、ポリオレフィン系樹脂中に練り込んだ無機系抗菌剤微粒子が繊維表面から多数露出していて、無機系抗菌剤微粒子の有する抗菌作用を安定的に且つ高い効果で長期にわたって発揮する抗菌性の繊維シートおよび当該繊維シートを用いたフィルタに関する。本発明の繊維シートは、その優れた抗菌作用、抗ウィルス作用などにより、医療用品、衛生用品、食品包材、液体用フィルタ、気体フィルタなどのような、高い抗菌効果や衛生性が求められる各種用途に有効に使用することができる。
【背景技術】
【０００２】
近年の衛生環境意識の高まり、風邪やインフルエンザの流行、更には鳥インフルエンザやコロナウィルスに代表される新型感染病の発症などを受け、様々な抗菌材料やそれらを用いた抗菌性製品の開発が盛んに行われている。抗菌性製品の中でも、低コストで製造でき、しかも加工が容易であることから、抗菌性繊維シートを用いた製品が種々提案されている。
【０００３】
有機系抗菌剤としては、フェノール、ハロゲンや硫黄を含有する有機系抗菌剤、およびそれ以外にも種々の抗菌剤が知られている。有機系抗菌剤は、ハロー効果を示し、抗菌性には優れるものの、人体に有害な物質が多く、また無機系抗菌剤に比べて耐熱性、安定性に乏しいために、高分子材料に添加して繊維を製造する際や、有機系抗菌剤を用いた繊維製品を水分や油分と接触して使用した場合に、分解、変質、製品からの散逸などを生じて抗菌効力を失い易く、しかも臭気の発生や繊維物性の低下などを生ずる。
また、上記した有機系抗菌剤以外に、微小粒状再生キトサンを含有するセルロース再生繊維を使用した不織布（特許文献１）、シロキサン第四級アンモニウム塩を含有する繊維からなる不織布（特許文献２）などが知られているが、これらの不織布で用いられている有機系抗菌剤も、無機系抗菌剤微粒子に比べて、耐熱性、安定性などの点が不十分であり、繊維を製造する際の高温での溶融紡糸時に分解したり、変質したりしやすい。
かかる点から、有機系抗菌剤は加熱を伴う繊維や繊維製品の製造時にはあまり用いられていないのが実情である。
【０００４】
一方、銀、銅、錫、亜鉛などの特定の金属のイオンが抗菌作用を有することは古くから知られており、前記金属イオンをゼオライト、シリカゲル、ヒドロキシアパタイトなどの各種の無機担体にイオン交換作用や吸着作用などによって担持させた無機系抗菌剤、前記金属イオンを含有する無機化合物自体からなる無機系抗菌剤が種々開発されている。無機系抗菌剤は、有機系抗菌剤と比較して安全性が高いうえ、揮発や分解などを起こしにくいため、抗菌効果の持続性、耐熱性に優れている。かかる点から、無機系抗菌剤をバインダーによってポリオレフィン繊維などの繊維表面に付着させた不織布（特許文献３）や、無機系抗菌剤を含有するポリオレフィン繊維から形成した不織布などが知られている（特許文献４および５）。
【０００５】
しかし、無機系抗菌剤をバインダーによって不織布に付着させる方法は、バインダーに無機系抗菌剤を混合して後加工により無機系抗菌剤を不織布に付着させるため、加工工程が増えて生産上不利であり、しかも使用時などに無機系抗菌剤が不織布から脱落したり、剥離し易く、抗菌効果の持続性の点で問題がある。特に、ポリオレフィン繊維製不織布よりなるフィルタでは、エレクトレット加工を施して濾過物の吸着能力を向上させることが可能であるが、バインダーを用いて無機系抗菌剤を後加工により付着させたポリオレフィン不織布は、バインダー成分がエレクトレット効果を阻害し、十分な濾過性能が得られないという問題がある。
【０００６】
また、無機系抗菌剤を含有するポリオレフィン繊維から形成した従来の不織布では、無機系抗菌剤がその表面全体をポリオレフィンで被覆された状態で繊維内部に存在していて繊維表面に露出していないため、無機系抗菌剤が有する抗菌作用を十分に発揮できない。しかも、無機系抗菌剤を含有するポリオレフィン繊維から形成した従来の不織布は、不織布を形成しているポリオレフィン繊維の繊維径がかなり大きく、それに伴って不織布の比表面積がそれほど高くないため、大気中や水中の粉塵や花粉などの粉体、ウィルス、細菌、黴などの病原体を濾過する抗菌性フィルタなどの抗菌性バリア性素材としたときに、その効果を十分に発揮しにくい。
【０００７】
【特許文献１】特開平５−１８６９４５号公報
【特許文献２】特開平８−５１１５２０号公報
【特許文献３】特開平５−０５７００２号公報
【特許文献４】特開平５−１５３８７４号公報
【特許文献５】特開平８−３２５９１５号公報
【非特許文献１】「Industrial and Ｅngineering Chemistry」，１９５６，Ｖｏｌ．４８，Ｎｏ．８号，ｐ．１３４２−１３４６
【発明の開示】
【発明が解決しようとする課題】
【０００８】
本発明の目的は、無機系抗菌剤微粒子を含有させたポリオレフィン系樹脂組成物を用いて、高い抗菌作用を有すると共に抗菌効果の持続性に優れる、ポリオレフィン系繊維製の抗菌性繊維シートを提供することである。
さらに、本発明の目的は、当該繊維シートからなる、高くて持続性のある抗菌作用と、優れた濾過機能を有するフィルタを提供することである。
【課題を解決するための手段】
【０００９】
本発明者らは、前記した目的を達成するために鋭意検討を重ねてきた。その結果、ポリオレフィン系樹脂中に練り込んだ無機系抗菌剤微粒子が、ポリオレフィン繊維の表面に多く露出していて、それによって無機系抗菌剤微粒子が本来有する高い抗菌作用を十分に且つ効果的に発揮する、抗菌効果に優れ、しかも抗菌効果の持続性に優れるポリオレフィン繊維製の抗菌性繊維シートを開発することができた。しかも、本発明者らの開発したポリオレフィン繊維製の当該抗菌性繊維シートは、繊維シートを構成するポリオレフィン繊維が非常に細く、比表面積が大きいことから、バリア性素材として好適に使用でき、特に大気中や水中の粉塵や花粉などの粉体やウィルス、細菌、黴などの病原体を濾過する抗菌性フィルタとして非常に適していることが判明した。
【００１０】
すなわち、本発明は、
（１）  無機系抗菌剤微粒子を含有するポリオレフィン系樹脂組成物よりなるポリオレフィン繊維から形成された繊維シートであって、無機系抗菌剤微粒子の体積の１／１００以上がポリオレフィン繊維の表面に露出している箇所を、繊維シート面積１．０×１０-2ｍｍ2当たり１箇所以上の割合で有することを特徴とする繊維シート［以下これを「繊維シート（Ｉ）」ということがある］である。
【００１１】
そして、本発明は、
（２）  無機系抗菌剤微粒子を含有するポリオレフィン系樹脂組成物よりなるポリオレフィン繊維から形成された繊維シートであって、無機系抗菌剤微粒子が、０．０１μｍ2以上の面積でポリオレフィン繊維の表面に露出している箇所が、繊維シート面積１．０×１０-2ｍｍ2当たり１箇所以上存在することを特徴とする繊維シート［以下これを「繊維シート（II）」ということがある］である。
【００１２】
さらに、本発明は、
（３）  無機系抗菌剤微粒子の平均粒径が０．０１〜１０μｍである前記(１)または(２)の繊維シート；
（４）  ポリオレフィン系樹脂組成物よりなるポリオレフィン繊維の平均繊維径が０．５〜１５μｍである前記（１）〜（３）のいずれかの繊維シート；
（５）  ポリオレフィン繊維が、無機系抗菌剤微粒子を含有するポリオレフィン系樹脂（Ａ）と無機系抗菌剤微粒子を含有しないポリオレフィン系樹脂（Ｂ）を混合したポリオレフィン系樹脂組成物であって且つポリオレフィン系樹脂（Ａ）のメルトフローレート（ＭＦＲA）（ｇ／１０分）とポリオレフィン系樹脂（Ｂ）のメルトフローレート（ＭＦＲB）（ｇ／１０分）の差の絶対値が、下記の数式（１）を満足するポリオレフィン系樹脂組成物から形成されている前記（１）〜（４）のいずれかの繊維シートである。
０≦｜ＭＦＲA−ＭＦＲB｜≦６００        （１）
［但し、ＭＦＲAおよびＭＦＲBは、いずれも、ＪＩＳ  Ｋ  ７２１０に従って、温度２３０℃、荷重２．１６ｋｇ、測定時間１０分の条件下に測定したときのメルトフローレート（単位：ｇ／１０分）である。］
また、本発明は、
（６）  無機系抗菌剤微粒子を含有するポリオレフィン系樹脂組成物を用いてメルトブロー法によって製造した不織布である前記（１）〜（５）のいずれかの繊維シート；及び、（７）  前記（１）〜（６）のいずれか繊維シートを用いたフィルタ；
である。
【発明の効果】
【００１３】
本発明の繊維シートは、繊維シートを形成しているポリオレフィン繊維の表面に無機系抗菌剤微粒子が多く露出していて、それによって無機系抗菌剤微粒子が本来有する高い抗菌作用を十分に且つ効果的に発揮するため、細菌、ウィルス、黴などの病原体に対する抗菌効果に優れ、しかも抗菌効果の持続性にも優れており、その上人体などに対する安全性の点でも優れている。
さらに、本発明の繊維シートは、繊維シートを形成しているポリオレフィン繊維が非常に細く、比表面積が大きいことから、バリア性素材として好適に使用でき、特に大気中や水中の粉塵や花粉などの粉体やウィルス、細菌、黴などの病原体を濾過する抗菌性フィルタとして非常に適している。
本発明の繊維シートは、上記した優れた特性を活かして、エアフィルタ、液体フィルタなどの各種フィルタ、医療用品、衛生用品、食品包材、ワイパーなどの種々の用途に有効に使用することができる。
【発明を実施するための最良の形態】
【００１４】
以下に本発明について詳細に説明する。
本発明は、上記した繊維シート（Ｉ）または繊維シート（II）のいずれであってもよい［以下、繊維シート（Ｉ）と繊維シート（II）を総称して「本発明の繊維シート」ということがある］。
本発明の繊維シート（Ｉ）では、繊維を形成するポリオレフィン系樹脂組成物中に溶融混練などによって練り込まれた無機系抗菌剤微粒子が、繊維を形成するポリオレフィン系樹脂中（ポリオレフィン繊維中）に完全に埋没せずに、当該ポリオレフィン系樹脂組成物からなるポリオレフィン繊維の表面に多数露出している。すなわち、本発明の繊維シート（Ｉ）は、無機系抗菌剤微粒子の体積の１／１００以上がポリオレフィン繊維の表面に露出している箇所（以下これを「無機系抗菌剤微粒子の１／１００以上露出箇所」ということがある）が、繊維シート面積１．０×１０-2ｍｍ2当たり１箇所以上の割合で有している（なお、本明細書における「無機系抗菌剤微粒子がポリオレフィン繊維の表面に露出」とは、無機系抗菌剤微粒子がポリオレフィン繊維の表面から外部に突出して露出している場合をも包含する）。
本発明の繊維シート（Ｉ）は、無機系抗菌剤微粒子の１／１００以上露出箇所を、繊維シート面積１．０×１０-2ｍｍ2当たり１箇所以上という多割合で有していて、無機系抗菌剤微粒子がポリオレフィン繊維中に完全に埋没しておらず、無機系抗菌剤微粒子が繊維外に多数顕われていることによって、無機系抗菌剤微粒子自体の抗菌作用が十分に発揮されて高い抗菌特性を有する。
繊維シート（Ｉ）では、無機系抗菌剤微粒子の１／１００以上露出箇所の数が、繊維シート面積１．０×１０-2ｍｍ2当たり２箇所以上であることが好ましく、３箇所以上であることがより好ましく、４箇所以上であることが更に好ましい。
繊維シート（Ｉ）では、「無機系抗菌剤微粒子の１／１００以上露出箇所を、繊維シート面積１．０×１０-2ｍｍ2当たり１箇所以上の割合で有する」という要件を満たす限りは、当該露出部分のＳＥＭ写真に基づいて算出される面積が０．０１μｍ2未満であっても構わない。
【００１５】
無機系抗菌剤微粒子がポリオレフィン繊維の表面から露出しているか否かは、繊維シートを、繊維シートの表面側から走査型電子顕微鏡（ＳＥＭ）にて撮影した写真（「ＳＥＭ写真」から判別することができる。ポリオレフィン繊維の表面から露出している無機微粒子部分は、ポリオレフィン系樹脂よりなる繊維部分に比べて明色になっており、繊維を形成しているポリオレフィン系樹脂部分と明確に区別できる。
【００１６】
本発明の繊維シート（Ｉ）では、繊維シートの表面を撮影したＳＥＭ写真における無機系抗菌剤微粒子が露出した明色部分のサイズおよび数を測定することによって、無機系抗菌剤微粒子の１／１００以上露出箇所の繊維シート面積１．０×１０-2ｍｍ2当たりの数を調べることができる。
具体的には、無機系抗菌剤微粒子が球形または球形に近い形状である場合は、ポリオレフィン繊維の表面から露出している無機系抗菌剤微粒子部分は、ＳＥＭ写真では、常に所定の直径を有する円または円に近い形状として撮影されるので（球の断面はどこをとっても円形）、その円の直径を測定して、球形をなす無機系抗菌剤微粒子の平均粒径と対比することによって、無機系抗菌剤微粒子の体積の１／１００以上がポリオレフィン繊維表面から露出しているか否かを判定することができる。
例えば、走査型電子顕微鏡（ＳＥＭ）で撮影された写真において、球形の無機系抗菌剤微粒子がポリオレフィン繊維表面から露出している部位に相当する円の直径が無機系抗菌剤微粒子の平均粒径と同じであれば、無機系抗菌剤微粒子の体積の１／２以上がポリオレフィン繊維表面から露出していることになる。また、無機系抗菌剤微粒子の露出部分に相当する撮影された円の直径が無機系抗菌剤微粒子の平均粒径の１／２０以上であれば、無機系抗菌剤微粒子の体積の１／１００以上がポリオレフィン繊維表面から露出していることになる。
【００１７】
一方、ポリオレフィン系樹脂中に含有させる無機系抗菌剤微粒子の形状が球形または球形に近い形状をなしていない場合は、ＳＥＭ写真におけるポリオレフィン繊維の表面から露出している無機系抗菌剤微粒子部分の形状は必ずしも円形またはそれに近い形状にはならない。また、ポリオレフィン繊維の表面から露出している無機系抗菌剤微粒子部分の撮影された形状がたまたま円形またはそれに近い形状であっても、露出部分の体積が無機系抗菌剤微粒子の体積の１／１００以上になっていないことがある。そのような場合には、ＳＥＭ写真における無機系抗菌剤微粒子の露出部分のサイズからは、無機系抗菌剤微粒子の体積の１／１００以上がポリオレフィン繊維の表面から露出しているか否かを判定することが困難になり易い。そのため、無機系抗菌剤微粒子が球形または球形に近い形状でない場合は、露出部分の体積割合を求めるのではなく、ＳＥＭ写真に基づく無機系抗菌剤微粒子の露出部分の面積によって、その露出程度を判定する。
そして、本発明では、繊維シートの表面のＳＥＭ写真において、無機系抗菌剤微粒子が、０．０１μｍ2以上の面積でポリオレフィン繊維の表面に露出している箇所が、繊維シート面積１．０×１０-2ｍｍ2当たり１箇所以上存在している本発明の繊維シート（II）も、繊維シートを形成しているポリオレフィン繊維の表面に無機系抗菌剤微粒子が多数露出していることによって、繊維シート（Ｉ）と同じように、高い抗菌特性を有する。
繊維シート（II）では、無機系抗菌剤微粒子が０．０１μｍ2以上の面積でポリオレフィン繊維の表面に露出している箇所が、繊維シート面積１．０×１０-2ｍｍ2当たり２箇所以上であることが好ましく、３箇所以上であることがより好ましく、４箇所以上であることが更に好ましい。
繊維シート（II）では、「無機系抗菌剤微粒子が、０．０１μｍ2以上の面積でポリオレフィン繊維の表面に露出している箇所が、繊維シート面積１．０×１０-2ｍｍ2当たり１箇所以上存在する」という要件を満たす限りは、ポリオレフィン繊維の表面から露出している無機系抗菌剤微粒子部分の体積が無機系抗菌剤微粒子の体積の１／１００未満であっても構わない。
【００１８】
ポリオレフィン繊維中に含有させる無機系抗菌剤微粒子が球形または球形に近い形状の場合は、本発明の繊維シートは、繊維シート（Ｉ）および繊維シート（II）のいずれか一方に該当するものであってもよいし、または両方に該当するものであってもよい。
【００１９】
繊維シート表面を走査型電子顕微鏡（ＳＥＭ）にて撮影した写真には、繊維シートの最表面に位置するポリオレフィン繊維と共に、その奥（内側）に位置するポリオレフィン繊維も写っているが、写真からは最表面に位置するポリオレフィン繊維と内側に位置するポリオレフィン繊維の判別が難しいことが多いので、本発明では、ポリオレフィン繊維の表面から露出している無機系抗菌剤微粒子部分のサイズや数の測定に当たっては、最表面に位置するポリオレフィン繊維であるかまたは内側に位置するかポリオレフィン繊維であるかを区別せずに、ＳＥＭ写真に写っているポリオレフィン繊維のすべてを対象としてポリオレフィン繊維の表面から露出している無機系抗菌剤微粒子部分のサイズや数を測定するものとし、したがって本発明の繊維シート（Ｉ）および繊維シート（II）における上記規定は、そのようにして測定したときの値をいう。
【００２０】
繊維や繊維シートを製造する際の断糸、無機系抗菌剤微粒子の脱落、「ショット」（繊維状にならないポリマー玉）の発生などを防止する点から、本発明で用いる無機系抗菌剤微粒子の平均粒径は、０．０１〜１０μｍが好ましく、０．１〜８μｍがより好ましく、０．３〜６μｍが更に好ましい。無機系抗菌剤微粒子の平均粒径が１０μｍよりも大きいと、繊維や繊維シートを製造する際に断糸、繊維からの無機系抗菌剤微粒子の脱落、ショットの発生などが起き易くなり、一方０．０１μｍ未満であると無機系抗菌剤微粒子の凝集などが生じて、ポリオレフィン繊維中に均一に混合されにくくなる。
本明細書における無機系抗菌剤微粒子の平均粒径は、レーザー回折散乱式粒度分布測定装置を使用して測定される平均粒径であり、その具体的な測定法は以下の実施例に記載するとおりである。
【００２１】
本発明で用いる無機系抗菌剤微粒子としては、人体に対して安全で、繊維の溶融紡糸時の加熱などにより揮発、分解、変質などを生じず、かつ短期間で抗菌作用が低下しない無機系抗菌剤微粒子のいずれもが使用できる。
本発明で用い得る無機系抗菌剤微粒子の例としては、銀イオン、銅イオン、亜鉛イオン、錫イオンなどの抗菌作用を有する金属イオンを無機担体に保持させた無機系抗菌剤微粒子、酸化チタン系無機系抗菌剤微粒子などを挙げることができ、これらの１種または２種以上を用いることができる。
抗菌性を有する金属イオンを無機担体に保持させた無機系抗菌剤微粒子では、無機担体の種類は特に制限されず、繊維シートの劣化作用などを示さないものであればいずれも使用でき、イオン交換能や金属イオン吸着能を有していて金属イオンの保持能の高い無機担体が好ましく用いられる。そのような無機担体の例としては、ゼオライト、リン酸ジルコニウム、リン酸カルシウムなどを挙げることができ、そのなかでも高いイオン交換能を有するゼオライトが特に好ましい。
上記した無機系抗菌剤微粒子のうちでも、本発明では、銀イオンを前記した無機担体に保持させた無機系抗菌剤微粒子が特に好ましく用いられる。
【００２２】
本発明の繊維シートを形成するポリオレフィン繊維中の無機系抗菌剤微粒子の含有量は、特に制限されず、繊維を形成するポリオレフィンの種類、繊維繊度、無機系抗菌剤微粒子の種類や粒子径などに応じて調整することができる。一般的には、紡糸時のトラブル防止などの点から、ポリオレフィン繊維を形成するポリオレフィン系樹脂組成物の質量（無機系抗菌剤微粒子などをも含むポリオレフィン系樹脂組成物の質量）に基づいて、無機系抗菌剤微粒子の含有量は、０．０１〜１０質量％であることが好ましく、０．０５〜５質量％であることがより好ましく、０．１〜２質量％であることが更に好ましい。
【００２３】
本発明の繊維シートを形成するポリオレフィン繊維は、その平均繊維径が、０．５〜１５μｍであることが好ましく、０．７〜１０μｍであることがより好ましく、０．８〜７μｍであることが更に好ましく、１〜５μｍであることが一層好ましい。繊維シートを構成するポリオレフィン繊維の平均繊維径を、前記範囲にすることによって、ポリオレフィン繊維中に含有させた無機系抗菌剤微粒子の繊維表面からの露出度や露出数が大きくなって、繊維シートの抗菌性能が一層高くなり、しかも柔軟性、フィルタ性能に優れたものとなる。繊維シートを形成するポリオレフィン繊維の平均繊維径が０．５μｍ未満であると繊維シートの強度不足、取り扱い性不良などが生ずることがある。一方、繊維シートを形成するポリオレフィン繊維の平均繊維径が１５μｍを超えると、ポリオレフィン繊維中に含まれる無機系抗菌剤微粒子のポリオレフィン繊維表面からの露出度が低下して、繊維シートの抗菌性能が低下する。
なお、本明細書でいう繊維シートを形成するポリオレフィン繊維の平均繊維径は、繊維シートを走査型電子顕微鏡（ＳＥＭ）にて撮影した写真から測定した繊維径から求められる平均値であり、その詳細については以下の実施例に記載するとおりである。
【００２４】
本発明の繊維シートの目付は特に制限されず、繊維シートの用途などに応じて調整することができる。一般的には、製造安定性、取扱性などの点から、本発明の繊維シートの目付は、３〜２００ｇ／ｍ2であることが好ましく、５〜１００ｇ／ｍ2であることがより好ましく、１０〜５０ｇ／ｍ2であることが更に好ましい。
繊維シートの目付が３ｇ／ｍ2未満であると、強度が低くなり、繊維シートとしての抗菌効果も発揮しにくくなり、一方２００ｇ／ｍ2を超えると、重くなったり、柔軟性が失われたりして、取り扱い性が劣るものになり易い。
【００２５】
本発明の繊維シートにおけるポリオレフィン繊維を形成するポリオレフィン系樹脂としては、ポリプロピレン、ポリエチレン、ポリブテンなどのポリオレフィン樹脂を挙げることができ、これらの１種または２種以上を用いることができる。そのうちでも、特にポリプロピレンが、特にメルトブロー法によって本発明の繊維シートを製造する際の繊維シートの成形性に優れており、しかも低コストであることから好ましく用いられる。
さらに、無機系抗菌剤微粒子を含有させたポリオレフィン系樹脂組成物を用いて、メルトブロー法によって本発明の繊維シート（不織布）を製造する場合には、無機系抗菌剤微粒子がポリマー中に含まれていることによって、「ショット」と称されるポリマー玉が非常に発生し易くなる。ショットの多発した繊維シート（不織布）をフィルタとして用いると「漏れ」が生ずるが、ポリプロピレンを用いて繊維シートを形成すると、そのようなショットの発生を防ぐことができる。
【００２６】
また、本発明の繊維シートにおけるポリオレフィン繊維を形成するポリオレフィン系樹脂としては、ＪＩＳ  Ｋ  ７２１０に基づいて、温度２３０℃、荷重２．１６ｋｇおよび測定時間１０分の条件下で測定したメルトフローレート（ＭＦＲ）が５〜２５００ｇ／１０分、特に４０〜１６００ｇ／１０分のものが好ましく用いられる。ＭＦＲが前記範囲のポリオレフィン系樹脂を用いることによって、本発明の繊維シートを製造する際の繊維化が円滑に且つ均一に行われて、繊維径が細く、地合が均一となる。なお、繊維シートにおけるポリオレフィン繊維を形成するポリオレフィン系樹脂が、２種以上のポリオレフィン系樹脂の混合物である場合は、前記したＭＦＲは、２種以上のポリオレフィン系樹脂の混合物のＭＦＲをいう。
【００２７】
特に、本発明の繊維シートの製造に当たっては、ポリオレフィン系樹脂中に無機系抗菌剤微粒子を一度に混合してポリオレフィン系樹脂組成物をつくり、それを用いて本発明の繊維シートを製造してもよいが、無機系抗菌剤微粒子を繊維シートを構成しているポリオレフィン繊維の表面に多数露出させて、高い抗菌作用を有する本発明の繊維シート（Ｉ）および繊維シート（II）を円滑に得るためには、繊維シートを製造するための無機系抗菌剤微粒子含有ポリオレフィン系樹脂組成物を次のようにして調製することが好ましい。
すなわち、メルトフローレートの差の絶対値が下記の数式（１）を満足するポリオレフィン系樹脂（Ａ）とポリオレフィン系樹脂（Ｂ）を使用し、無機系抗菌剤微粒子をポリオレフィン系樹脂（Ａ）の溶融下に混合してポリオレフィン系樹脂（Ａ）の組成物をつくり、その組成物を無機系抗菌剤微粒子を含有しないポリオレフィン系樹脂（Ｂ）と混合して無機系抗菌剤微粒子を含有するポリオレフィン系樹脂組成物をつくった後に、そのポリオレフィン系樹脂組成物を用いて本発明の繊維シートを製造することが好ましい。
０≦｜ＭＦＲA−ＭＦＲB｜≦６００        （１）
［上記式中、ＭＦＲAはポリオレフィン系樹脂（Ａ）のメルトフローレート、ＭＦＲBはポリオレフィン系樹脂（Ｂ）のメルトフローレートであり、両メルトフローレートはいずれも、ＪＩＳ  Ｋ  ７２１０に従って、温度２３０℃、荷重２．１６ｋｇ、測定時間１０分の条件下に測定したときのメルトフローレート（単位：ｇ／１０分）である。］
【００２８】
上記の数式（１）を満たすポリオレフィン系樹脂（Ａ）とポリオレフィン系樹脂（Ｂ）を用いて上記した方法で調製して無機系抗菌剤微粒子含有ポリオレフィン系樹脂組成物を用いて本発明の繊維シートを製造するに当たっては、ポリオレフィン系樹脂（Ａ）のＭＦＲAとポリオレフィン系樹脂（Ｂ）のＭＦＲBの差の絶対値は、４００以下であることがより好ましく、０〜３００であることが更に好ましい。
【００２９】
ポリオレフィン系樹脂（Ａ）とポリオレフィン系樹脂（Ｂ）を使用し、ポリオレフィン系樹脂（Ａ）中に無機系抗菌剤微粒子を予め混合し、それにポリオレフィン系樹脂（Ｂ）を混合して無機系抗菌剤微粒子を含有するポリオレフィン系樹脂組成物を調製し、当該ポリオレフィン系樹脂組成物を用いて本発明の繊維シートを製造するに当たっては、ポリオレフィン系樹脂（Ａ）（無機系抗菌剤微粒子を含有させる前の樹脂）：ポリオレフィン系樹脂（Ｂ）の使用割合は、質量比で、９９：１〜１：９９であることが好ましく、８０：２０〜３：９７であることがより好ましく、５０：５０〜５：９５であることが更に好ましい。
【００３０】
ポリオレフィン系樹脂（Ａ）とポリオレフィン系樹脂（Ｂ）を使用して上記した方法で無機系抗菌剤微粒子を含有するポリオレフィン系樹脂組成物を調製するに当たっては、二軸押出機などを使用して押し出しながらポリオレフィン系樹脂（Ａ）に無機系抗菌剤微粒子を混合した後にそれにポリオレフィン系樹脂（Ｂ）を混合してもよいし、またはマスターバッチを用いてチップブレンドの後に押出してもよい。マスターバッチ法による場合は、例えば、ポリプロピレンなどのポリオレフィン系樹脂（Ａ）に無機系抗菌剤微粒子を練り込んだマスターバッチを準備し、これにポリプロピレンなどのポリオレフィン系樹脂（Ｂ）を混合して無機系抗菌剤微粒子を含有するポリオレフィン系樹脂組成物を調製することによって、無機系抗菌剤微粒子のポリオレフィン系樹脂中での分散が良好となり、無機系抗菌剤微粒子がポリオレフィン繊維に露出しやすくなる。
【００３１】
ポリオレフィン系樹脂中への無機系抗菌剤微粒子の混合装置としては、無機系抗菌剤微粒子をポリオレフィン系樹脂中に均一に混合し得る装置であればいずれのものも使用でき、二軸押出機などの混練装置を使用することが、ポリオレフィン系樹脂中に無機系抗菌剤微粒子を生産性よく、均一に混合できる点から好ましい。
【００３２】
本発明の繊維シートにおけるポリオレフィン繊維を形成する無機系抗菌剤微粒子を含有するポリオレフィン系樹脂組成物は、本発明の効果を損なわない範囲で、必要に応じて他の重合体や添加剤を含有していてもよい。添加剤としては、例えば酸化防止剤、ラジカル吸収剤、紫外線吸収剤などの耐候安定剤、界面活性剤、顔料などを挙げることができる。
【００３３】
本発明の繊維シートの製造に当たっては、上記した特性を備える本発明の繊維シート（Ｉ）および／または繊維シート（II）を製造し得る方法であればいずれの方法を採用してもよく、そのうちでも、メルトブロー法によって本発明の繊維シートを製造することが極めて好ましい。メルトブロー法によって本発明の繊維シートを製造することによって、繊維シートを形成するポリオレフィン繊維の平均繊維径が一般に１５μｍ以下、更には１０μｍ以下、特に５μｍ以下と極めて小さくなり、それに伴って無機系抗菌剤微粒子が繊維シートを形成するポリオレフィン繊維の表面から多く露出していて高い抗菌作用を有し、しかも柔軟性、フィルタ性能などに優れる本発明の繊維シート（Ｉ）および繊維シート（II）を円滑に製造することができる。
【００３４】
メルトブロー法による繊維シート（不織布）の製造方法については、非特許文献１にメルトブロー法についての基本的な装置および方法が開示されて以来、多くの方法が提案されている。本発明の繊維シートをメルトブロー法で製造するに当たっては、非特許文献１に記載されている方法や、その他従来から知られている従来既知のメルトブロー法を採用することができる。
例えば、無機系抗菌剤微粒子を含有するポリオレフィン系樹脂組成物をメルトブロー不織布製造装置に供給して、そのエクストルーダー（押出機）で１６０〜３４０℃にて溶融した後、複数の紡糸孔が一列に配列した口金から温度２００〜３２０℃で吐出すると同時に紡糸孔の近傍に設けたスリットから２００〜３３０℃の加熱空気を噴出させて吐出した繊維を細化し、それを下方に位置するネットコンベアなどの上に捕集することによって本発明の繊維シートを製造することができる。
【００３５】
本発明の繊維シートの用途は特に制限されず、例えば、エアフィルタ、液体フィルタなどの各種フィルタ、医療用品、衛生用品、食品包材、ワイパーなどに用いることができる。また、必要に応じて他の素材（スパンボンド不織布、スパンレース不織布、サーマルボンド不織布等）と積層および／または複合して各種複合シートとしてもよく、当該複合シートの用途としては、除菌エアフィルタなどが挙げられる。
【００３６】
本発明の繊維シートをエアフィルタとして用いる場合に、その濾過効率を向上させる目的でエレクトレット加工を施してもよい。特に、繊維シートを構成するポリオレフィン繊維がポリプロピレンからなっている場合は、工業的にエレクトレット化しやすく、また帯電効果が長期間安定して持続するので好ましい。
【実施例】
【００３７】
以下に、本発明を実施例などによりさらに具体的に説明するが、本発明は以下の実施例に何ら限定されない。なお、以下の実施例および比較例における各物性値は、下記の方法により測定または評価した。
【００３８】
（１）ポリオレフィンのメルトフローレート（ＭＦＲ）：
ＭＦＲの測定装置（宝工業社製「Ｌ２４４」）を使用して、ＪＩＳ  Ｋ  ７２１０に従って、温度２３０℃、荷重２．１６ｋｇおよび測定時間１０分の条件下で以下の実施例および比較例で使用したポリオレフィンのメルトフローレート（ＭＦＲ）（ｇ／１０分）を測定した。
【００３９】
（２）無機系抗菌剤微粒子の平均粒径：
（ｉ）  以下の実施例および比較例で使用した無機系抗菌剤微粒子（銀系無機系抗菌剤微粒子）に、水を加えて十分に撹拌して、水中に均一に分散させた。
（ii）  上記（ｉ）で得られた分散液を用いて、レーザー回折散乱式粒度測定装置（堀場製作所製「ＬＡ−９２０」）を使用して、粒度分布解析を行った。
なお、測定時、測定装置に内蔵されている超音波ホモジナイザーにより超音波を１分間照射した後に測定を行い、体積基準の粒度分布により計算される算術平均値（μｍ）を無機系抗菌剤微粒子の平均粒径とした。
【００４０】
（３）繊維シートを形成しているポリオレフィン繊維の平均繊維径：
繊維シートから試験片（縦×横＝５ｃｍ×５ｃｍ）を採取し、試験片の表面における中央部（対角線の交点を中心とする部分）を走査型電子顕微鏡（ＳＥＭ）を使用して１０００倍の倍率で写真撮影した。これにより得られた写真の中央部（対角線の交点）を中心として写真上に半径１５ｃｍの円を描き、その円内に含まれる全ての未融着ポリオレフィン繊維（通常約５０〜１００本程度）の長さ方向の中央部またはそれに近い箇所での繊維径をノギスにより測定し、その平均値を採ってポリオレフィン繊維の平均繊維径（μｍ）とした。
なお、ポリオレフィン繊維の平均繊維径の測定に当たっては、写真に撮影されているポリオレフィン繊維が繊維シートの最表面に位置するポリオレフィン繊維であるかまたは内側に位置するポリオレフィン繊維であるかを区別せずに、ＳＥＭ写真に写っているポリオレフィン繊維のすべてを対象として平均繊維径を求めた。
【００４１】
（４）繊維シート表面における無機系抗菌剤微粒子の露出箇所の数の測定：
（ｉ）無機系抗菌剤微粒子の１／１００以上露出箇所の数：
繊維シートから試験片（縦×横＝５ｃｍ×５ｃｍ）を採取し、試験片の表面における中央部（対角線の交点を中心とする部分）を、走査型電子顕微鏡（ＳＥＭ）を使用して２０００倍の倍率で写真撮影した。これにより得られた写真の中央部（対角線の交点）を中心点として写真上で１辺が１４ｃｍの正方形（実際の繊維シートでは１辺が１００μｍの正方形）を描き、その正方形の範囲内に存在する、無機系抗菌剤微粒子がポリオレフィン繊維表面に露出している箇所をピックアップすると共にその直径を測定し、それらの露出箇所のうち、無機系抗菌剤微粒子の１／１００以上が露出している箇所の数を合計し、その合計数から、繊維シート表面１．０×１０-2ｍｍ2当たりの無機系抗菌剤微粒子の１／１００以上露出箇所の数を求めた。試験片１０個を用意し、同様の測定を１０回行って、平均値を採用した。
なお、ポリオレフィン繊維中に含まれる無機系抗菌剤微粒子が、例えば平均粒径２．５μｍの球形微粒子である場合は、直径０．１３μｍ以上の円状に撮影された無機系抗菌剤微粒子の露出部分が、１／１００以上露出箇所に相当する（以下の実施例２では、平均粒径が２．５μｍの球形の無機系抗菌剤微粒子を用いた）。
【００４２】
（ii）無機系抗菌剤微粒子が０．０１μｍ2以上の面積で露出している箇所の数：
上記（ｉ）で無機系抗菌剤微粒子の１／１００以上露出箇所の寸法と数を測定した後、ＳＥＭ写真における上記（ｉ）の測定範囲（測定領域）と同じ領域内において、無機系抗菌剤微粒子がポリオレフィン繊維表面に露出している箇所をピックアップしてその箇所の面積を測定し、無機系抗菌剤微粒子が０．０１μｍ2以上の面積で露出している箇所の数を数え、繊維シート表面１．０×１０-2ｍｍ2当たりの「０．０１μｍ2以上の面積で露出している箇所」の数を求めた。試験片１０個を用意し、同様の測定を１０回行って、平均値を採用した。
なお、無機系抗菌剤微粒子がポリオレフィン繊維の表面に露出している箇所の面積は、例えば、ＳＥＭ写真における無機系抗菌剤微粒子の露出箇所をその形状どおりに正確に切り取り、切り取ったものの重さ（ｗｂ）を測ると共に、同じＳＥＭ写真における基準面積Ｓ（例えば縦×横＝１０μｍ×１０μｍの正方形）の重さ（ｗａ）を測ることによって、下記の数式（２）から求めることができる。
無機系抗菌剤微粒子の露出箇所の面積＝Ｓ×（ｗｂ／ｗａ）          （２）
【００４３】
（５）繊維シートの抗菌試験：
以下の実施例および比較例で得られた繊維シートについて、ＪＩＳ  Ｌ１９０２「繊維製品の抗菌性試験方法」に準じて抗菌試験を行って、殺菌活性値を求めた。殺菌活性値が高いほど抗菌作用に優れている。
採用した試験条件は下記のとおりである。
・菌液条件  １／２０ＮＢ（普通ブイヨン）、０．２ｍｌ
・作用条件：３７℃、１８時間
・  菌種：クレプシェラ・ニュウモニアエ（Ｋlebsiella pneumoniae）
・殺菌活性値：作用時間前後の生菌数の差を対数で表した値
殺菌活性値＝Ｌｏｇ（作用直後生菌数／作用後生菌数）
【００４４】
（６）繊維シートの抗ウィルス試験：
以下の実施例および比較例で得られた繊維シートについて、ＪＩＳ  Ｚ２８０１「抗菌加工製品−抗菌性試験方法・抗菌効果」に準じて抗ウィルス試験を行った。
採用した試験条件は下記のとおりである。
・菌種：インフルエンザ  Ａ  ウィルス（Ａ／Ｎew caledonia／２０／９９）
・菌液条件：作用ウィルス量  ０．２ml
・作用条件：２５℃、２４時間
・効果判定：ウィルス感染価が初期の１０％以下の場合に「効果あり」と判定し、１０％を超える場合を「効果なし」と判定した。
【００４５】
《実施例１》
（１）  ポリプロピレン（Ａ）（ＭＦＲ＝４５ｇ／１０分）８０質量部に、リン酸ジルコニウムを主体とする無機イオン交換体に銀イオンを担持させた銀系無機抗菌剤微粒子（東亞合成社製「ノバロンＡＧ３００」、平均粒径1μm、略立方体形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝６０ｇ／１０分）を、マスターバッチ：ポリプロピレン（Ｂ）＝１：９の質量比で混合し、一般的なメルトブロー製造設備を使用し、紡糸温度３２０℃、エア温度３３０℃、エア圧力１．０ｋｇ／ｃｍ2、単孔吐出量０．２ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は６．８μｍであった。
また、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり１．４箇所であった。
（４）  上記（２）で得られた繊維シートの抗菌試験および抗ウィルス試験を上記した方法で行ったところ、下記の表１に示すように、抗菌性および抗ウィルス性ともに優れていた。
【００４６】
《実施例２》
（１）  ポリプロピレン（Ａ）（ＭＦＲ＝６０ｇ／１０分）８０質量部に、銀イオンをゼオライトに担持させた銀系無機抗菌剤微粒子（シナネンゼオミック社製「ゼオミック」、平均粒径２．５μｍ、球形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝４５ｇ／１０分）を、マスターバッチ：ポリプロピレン（Ｂ）＝１：９の質量比で混合し、一般的なメルトブロー製造設備を使用し、紡糸温度３２０℃、エア温度３３０℃、エア圧力１．１ｋｇ／ｃｍ2、単孔吐出量０．１ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は５．５μｍであった。
また、この繊維シート表面における無機系抗菌剤微粒子の１／１００以上露出箇所の数を上記した方法で測定したところ、繊維シート表面１．０×１０-2ｍｍ2当たり４．２箇所であった。
さらに、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり４．５箇所であった。
（４）  上記（２）で得られた繊維シートの抗菌試験および抗ウィルス試験を上記した方法で行ったところ、下記の表１に示すように、抗菌性および抗ウィルス性ともに優れていた。
【００４７】
《実施例３》
（１）  ポリプロピレン（Ａ）（ＭＦＲ＝４００ｇ／１０分）８０質量部に実施例１で使用したのと同じ銀系無機抗菌剤微粒子（東亞合成社製「ノバロンＡＧ３００」、平均粒径１μｍ、略立方体形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝４５ｇ／１０分）を、マスターバッチ：ポリプロピレン（Ｂ）＝１：９の質量比で混合し、一般的なメルトブロー製造設備を使用し、紡糸温度２７０℃、エア温度２８０℃、エア圧力０．８ｋｇ／ｃｍ2、単孔吐出量０．４ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は３．５μｍであった。
また、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり２．２箇所であった。
（４）  上記（２）で得られた繊維シートの抗菌試験および抗ウィルス試験を上記した方法で行ったところ、下記の表１に示すように、抗菌性および抗ウィルス性ともに優れていた。
【００４８】
《比較例１》
（１）  ポリプロピレン（Ａ）（ＭＦＲ＝４５ｇ／１０分）８０質量部に、実施例１で使用したのと同じ銀系無機抗菌剤微粒子（東亞合成社製「ノバロンＡＧ３００」、平均粒径１μｍ、略立方体形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝７００ｇ／１０分）を、マスターバッチ：ポリプロピレン（Ｂ）＝１：９の質量比で混合し、一般的なメルトブロー製造設備を使用し、紡糸温度２９０℃、エア温度３００℃、エア圧力０．８ｋｇ／ｃｍ2、単孔吐出量０．５ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は４．２μｍであった。
また、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり０．３箇所であった。
（４）  上記（２）で得られた繊維シートの抗菌試験および抗ウィルス試験を上記した方法で行ったところ、下記の表１に示すように、抗菌性および抗ウィルス性ともに劣っていた。
【００４９】
《比較例２》
（１）  ポリプロピレン（Ａ）（ＭＦＲ＝３００ｇ／１０分）８０質量部に、実施例１で使用したのと同じ銀系無機抗菌剤微粒子（東亞合成社製「ノバロンＡＧ３００」、平均粒径１μｍ、略立方体形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝１５００ｇ／１０分）を、マスターバッチ：ポリプロピレン（Ｂ）＝１：９の質量比で混合し、一般的なメルトブロー製造設備を使用し、紡糸温度２６０℃、エア温度２７５℃、エア圧力０．８ｋｇ／ｃｍ2、単孔吐出量０．４ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は３．２μｍであった。
また、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり０．１箇所であった。
（４）  上記（２）で得られた繊維シートの抗菌試験および抗ウィルス試験を上記した方法で行ったところ、下記の表１に示すように、抗菌性および抗ウィルス性ともに劣っていた。
【００５０】
《比較例３》
（１）  ポリプロピレン（Ａ）（ＭＦＲ＝４５ｇ／１０分）８０質量部に、実施例１で使用したのと同じ銀系無機抗菌剤微粒子（東亞合成社製「ノバロンＡＧ３００」、平均粒径１μｍ、略立方体形）２０質量部を配合して、銀系無機系抗菌剤微粒子を含有するマスターバッチを調製した。
（２）  上記（１）で調製したマスターバッチと、ポリプロピレン（Ｂ）（ＭＦＲ＝１２００ｇ／１０分）を、マスターバッチ：ポリプロピレン（Ｂ）＝１：１の質量比で混合し、一般的なメルトブロー製造設備を使用し、紡糸温度３１０℃、エア温度３２０℃、エア圧力１．０ｋｇ／ｃｍ2、単孔吐出量０．４ｇ／孔・分、口金における紡糸孔数４００個（１列配置）にてメルトブロー紡糸を行い、抗菌性の繊維シートを製造した。
（３）  上記（２）で得られた繊維シートは、目付が２５ｇ／ｍ2であり、上記した方法で測定した平均繊維径は５．４μｍであった。
また、この繊維シート表面における無機系抗菌剤微粒子が０．０１μｍ2以上の面積でポリオレフィン繊維表面に露出している箇所を上記した方法で測定したところ、繊維シート表面１．０×１０-2ｍｍ2当たり０．７箇所であった。
（４）  上記（２）で得られた繊維シートの抗菌試験および抗ウィルス試験を上記した方法で行ったところ、下記の表１に示すように、抗菌性および抗ウィルス性ともに劣っていた。
【００５１】
【表１】
2008088609.tif 000002
【産業上の利用可能性】
【００５２】
本発明の繊維シートは、繊維を形成するポリオレフィン系樹脂中に練り込んだ無機系抗菌剤微粒子がポリオレフィン繊維表面から多数露出していて、無機系抗菌剤微粒子の有する抗菌作用を安定的に且つ高い効果で長期にわたって発揮することができるので、その優れた抗菌作用により、医療用品、衛生用品、食品包材、液体用フィルタ、気体フィルタなどのような、高い抗菌効果や衛生性が求められる各種用途に有効に使用できる。